(57)【特許請求の範囲】
【請求項１】
支持体上に少なくとも２層の積層された層を有する光学フィルムにおいて、表面層以外の少なくとも１層が下記一般式（２）で表される赤外吸収染料を含有する層であることを特徴とする光学フィルム。
【化２】
0004665326.tif 000014
［式中、Ｒ２１、Ｒ２２、Ｒ２３、Ｒ２４、Ｒ２５、Ｒ２６は各々１価の置換基を表す。また、Ｒ２１、Ｒ２２、Ｒ２３、Ｒ２４、Ｒ２５、Ｒ２６は協同して環を形成するものであってもよい。ｍ２、ｎ２は各々０〜４の整数を表す。］
【発明の詳細な説明】
【０００１】
【産業上の利用分野】
本発明は、光学用途に利用される光学フィルムに関し、特に、プラズマディスプレイ等の表示装置に用いられる前面フィルタ等に用いるのに適した赤外線吸収性を有し、かつ、耐久性に優れた光学フィルムに関する。
【０００２】
【従来の技術】
近年、液晶ディスプレイ、有機ＥＬディスプレイ、プラズマディスプレイ等の多くのディスプレイが用いられてきており、これらディスプレイには様々な機能を持たせた層、例えば、帯電防止機能を持たせるための帯電防止層、表面硬度を向上させるためのハードコート層、膜付き性を向上させるための下引き層、カールを防止するためのアンチカール層などを設けた光学フィルムが用いられている。
さらに、プラズマディスプレイでは、近赤外線（波長８００〜１１００ｎｍ）も放出されるため、家電製品などのリモコンを誤動作させる恐れがあり、その対策も求められていた。
上記問題点を解決するために、プラズマディスプレイの前面フィルタには赤外吸収染料が用いられているが、プラズマディスプレイからは上記の電磁波、熱線、近赤外線以外にも紫外線が放射されており、また、外気に曝されるために、前面フィルタは劣化しやすく、従来の前面フィルタでは耐久性が十分であるとはいえなかった。
そこで、本発明者が検討したところ、支持体上に少なくとも１層が赤外吸収染料を含有する層を設け、かつ、該赤外吸収染料を含有する層を表面層以外とした簡単な構造の光学フィルムが上記の問題点を解決することができることを見出した。
【０００３】
【発明が解決しようとする課題】
したがって、本発明の目的は、赤外線吸収性を有し、かつ、耐久性に優れた光学フィルム及びプラズマディスプレイ用前面フィルタを提供することにある。
【０００４】
【課題を解決するための手段】
本発明の上記目的は、
（１）支持体上に少なくとも２層の積層された層を有する光学フィルムにおいて、表面層以外の少なくとも１層が下記一般式（２）で表される赤外吸収染料を含有する層であることを特徴とする光学フィルム。
【０００６】
【化４】
0004665326.tif 000002
［式中、Ｒ２１、Ｒ２２、Ｒ２３、Ｒ２４、Ｒ２５、Ｒ２６は各々１価の置換基を表す。また、Ｒ２１、Ｒ２２、Ｒ２３、Ｒ２４、Ｒ２５、Ｒ２６は協同して環を形成するものであってもよい。ｍ２、ｎ２は各々０〜４の整数を表す。］
によって達成される。
【０００７】
以下、本発明を詳細に説明する。
本発明の光学フィルムは、支持体上に少なくとも２層の積層された層を有するが、支持体は特に制限はなく如何なるものであってもよい。本発明の光学フィルムの支持体として用いることができるフィルムとしては、例えば、ポリエチレンフィルム、ポリプロピレンフィルム、セロファン、セルロースジアセテートフィルム、セルロースアセテートブチレートフィルム、セルロースアセテートプロピオネートフィルム、セルロースアセテートフタレートフィルム、セルローストリアセテート、セルロースナイトレート等のセルロースエステル類又はそれらの誘導体からなるフィルム、ポリエチレンテレフタレート（ＰＥＴ）フィルム、ポリエチレンナフタレートフィルム等のポリエステルフィルム、ポリ塩化ビニリデンフィルム、ポリビニルアルコールフィルム、エチレンビニルアルコールフィルム、シンジオタクティックポリスチレン系フィルム、ポリカーボネートフィルム、ノルボルネン樹脂系フィルム、ポリメチルペンテンフィルム、ポリエーテルケトンフィルム、ポリエーテルスルホンフィルム、ポリスルホン系フィルム、ポリエーテルケトンイミドフィルム、ポリアミドフィルム、フッ素樹脂フィルム、ナイロンフィルム、アクリル系フィルムあるいはポリアリレート系フィルム等が挙げられる。
本発明の支持体としては、これらの中でも、流延法により製膜ができるセルローストリアセテートフィルム（ＴＡＣフィルム）、セルロースアセテートプロピオネートフィルム等のセルロースエステルフィルム、透明性、機城的性質に優れるポリエチレンテレフタレートフィルム（ＰＥＴフィルム）、ポリカーボネートフィルム（ＰＣフィルム）等の熱可塑性樹脂のフィルムが好ましく、ＴＡＣフィルム、ＰＣフィルム、ＰＥＴフィルムが加工性に優れているために好ましい。特に、二軸延伸ポリエステルフィルムが好ましい。
【０００８】
セルロースエステルフィルムとしては、低級脂肪酸エステルが好ましい。ここで低級脂肪酸とは、炭素原子数が６以下の脂肪酸をいい、例えば、セルロースアセテート、セルロースプロピオネート、セルロースブチレー卜等がセルロースの低級脂肪酸エステルの好ましい例として挙げられる。
また、上記以外にも、特開平１０−４５８０４号公報、同８−２３１７６１号公報、米国特許第２，３１９，０５２号明細書等に記載のセルロースアセテートプロピオネート、セルロースアセテートブチレート等の混合脂肪酸エステルを用いることができる。
上記記載の中でも、特に好ましく用いられるセルロースの低級脂肪酸エステルはセルローストリアセテートである。
ベース強度の観点からすると、重合度２５０〜４００、結合酢酸量が５４〜６２．５％のセルロースの低級脂肪酸エステルが好ましく用いられ、さらに好ましいのは、結合酢酸量が５８〜６２．５％のセルローストリアセテートである。
セルロースの低級脂肪酸エステルを用いた支持体の膜厚は３０μｍ〜３００μｍ程度のものが好ましく用いられる。
【０００９】
また、本発明の支持体に用いるポリエステルフィルムは特に限定されるものではないが、ジカルボン酸成分とジオール成分を主要な構成成分とするフィルム形成性を有するポリエステルのフィルムが好ましい。
主要な横成成分のジカルボン酸成分としては、例えば、テレフタル酸、イソフタル酸、フタル酸、２，６−ナフタレンジカルボン酸、２，７−ナフタレンジカルボン酸、ジフェニルスルホンジカルボン酸、ジフェニルエーテルジカルボン酸、ジフェニルエタンジカルボン酸、シクロヘキサンジカルボン酸、ジフェニルジカルボン酸、ジフェニルチオエーテルジカルボン酸、ジフェニルケトンジカルボン酸、フェニルインダンジカルボン酸などを挙げることができる。また、ジオール成分としては、例えば、エチレングリコール、プロピレングリコール、テトラメチレングリコール、シクロヘキサンジメタノール、２，２−ビス（４−ヒドロキシフェニル）プロパン、２，２−ビス（４−ヒドロキシエトキシフェニル）プロパン、ビス（４−ヒドロキシフェニル）スルホン、ビスフェノ−ルフルオレンジヒドロキシエチルエーテル、ジエチレングリコール、ネオペンチルグリコール、ハイドロキノン、シクロヘキサンジオール等を挙げることができる。
これらを構成成分としたポリエステルの中でも、透明性、機械的強度、寸法安定性等の点からすると、ジカルボン酸成分として、テレフタル酸及び／または２，６−ナフタレンジカルボン酸を、ジオール成分として、エチレングリコール及び／またはジエチレングリコールを主要な構成成分とするポリエステルが好ましい。中でも、ポリエチレンテレフタレートまたはポリエチレン２，６−ナフタレートを主要な構成成分とするポリエステルや、テレフタル酸及び２，６−ナフタレンジカルボン酸からなるジカルボン酸成分とエチレングリコールからなる共重合ポリエステル、及びこれらのポリエステルの２種以上の混合物を主要な構成成分とするポリエステルが好ましい。
【００１０】
ポリエステルにおいて、エチレンテレフタレートユニット（成分）またはエチレン２，６−ナフタレンユニット（成分）が７０質量％以上含有されていると、透明性、機械的強度、寸法安定性などに高度に優れたフィルムを得ることができる。
ポリエステルフィルムを構成するポリエステルは、本発明の効果を阻害しない範囲であれば、更に他の共重合成分が共重合されていてもよいし、また、他のポリエステルが混合されていてもよい。
ポリエステルフィルムを構成するポリエステルには、スルホネート基等の親水性基を有する芳香族ジカルボン酸またはそのエステル形成性誘導体、ポリオキシアルキレン基を有するジカルボン酸またはそのエステル形成性誘導体、ポリオキシアルキレン基を有するジオールなどを共重合したものであってもい。
ポリエステルの耐熱性を向上する目的では、ビスフェノール系化合物、ナフタレン環またはシクロヘキサン環を有する化合物を共重合することができる。
ポリエステルフィルムには、酸化防止剤を含有させることができる。酸化防止剤としては、例えば、ヒンダードフェノール系化合物、ホスファイト系化合物、チオエーテル系化合物などの酸化防止剤を挙げることができる。中でも透明性の点でヒンダードフェノール系化合物が好ましい。酸化防止剤は、通常、ポリエステルに対して０．０１〜２質量％、好ましくは０．１〜０．５質量％の範囲で使用される。
また、合成の各過程で耐熱安定剤、着色防止剤、酸化防止剤、結晶核剤、滑り剤、安定剤、ブロッキング防止剤、紫外線吸収剤、粘度調節剤、消泡剤、透明化剤、帯電防止剤、ｐＨ調製剤、染料、顔料などを添加させてもよい。
【００１１】
本発明において用いられるポリエステルフィルムは、一方向の延伸倍率が１．０〜２．０倍に、それと直交する方向の延伸倍率が２．３〜７．０倍に二軸延伸され製膜されたポリエステルフィルムであることが好ましく、より好ましくは、縦方向の延伸倍率が１．０〜２．０倍に、横方向の延伸倍率が２．３〜７．０倍に二軸延伸され製膜されたポリエステルフィルムであり、さらに好ましくは、縦方向の延伸倍率が１．１〜１．８倍に、横方向の延伸倍率が３．０〜６．０倍に二軸延伸され製膜されたポリエステルフィルムである。
また、ポリエステルフィルムには、延伸の前及び／または後に、クリアハードコート層、帯電防止層、易滑性層、接着層、バリアー層などの機能性層を塗設してもよい。この際、コロナ放電処理、プラズマ放電処理、薬液処理などの各種表面処理を必要に応じて施すことができる。
本発明において、ガラス転移温度Ｔｇ、結晶化温度Ｔｃ及び融点Ｔｍは次のように定義される。
フィルムあるいはペレット１０ｍｇを、毎分３００ｍｌの窒素気流中、３００℃で溶融し、直ちに液体窒素中で急冷する。この急冷サンプルを示差走査型熱量計（理学電器社製、ＤＳＣ８２３０型）にセットし、毎分１００ｍｌの窒素気流中で毎分１０℃の昇温速度で昇温し、Ｔｇ、Ｔｃ及びＴｍを検出する。Ｔｇはベースラインが偏奇し始める温度と、新たにベースラインに戻る温度との平均値であり、Ｔｃはその発熱ピークのピーク温度であり、Ｔｍはその吸熱ピークのピーク温度である。なお、測定開始温度は、測定されるＴｇより５０℃以上低い温度とする。
【００１２】
本発明においては、支持体に、上記赤外吸収染料を含む層を設け、その上層として少なくとも１層の層を設けることによって、赤外吸収能を有し、耐久性に優れたフィルムを得ることができたのである。
次に、本発明の赤外吸収染料を含む層に用いられる赤外吸収染料について説明する。
【００１７】
本発明の赤外吸収染料は、前記一般式（２）で表されるクロコニウム染料が挙げられる。
一般式（２）において、Ｒ２１、Ｒ２２、Ｒ２３、Ｒ２４、Ｒ２５、Ｒ２６は各々１価の置換基を表す。また、Ｒ２１、Ｒ２２、Ｒ２３、Ｒ２４、Ｒ２５、Ｒ２６は協同して環を形成してもよい。ｍ２、ｎ２は各々０〜４の整数を表す。
これらの一般式（２）についてさらに説明する。Ｒ２１、Ｒ２２、Ｒ２３、Ｒ２４、Ｒ２５、Ｒ２６で各々表される１価の置換基に制限されるものではないが、例えば、アルキル基（例えば、メチル基、エチル基、イソプロピル基、ｔ−ブチル基、メトキシエチル基、メトキシエトキシエチル基、２−エチルヘキシル基、２−ヘキシルデシル基、ベンジル基等）、アリール基（例えば、フェニル基、４−クロロフェニル基、２，６−ジメチルフェニル基等）、ヒドロキシル基、アシル基（例えば、アセチル基等）が挙げられるが、中でも、炭素数５以上の置換基、エーテル結合を有する置換基、ヒドロキシル基を有する置換基が好ましい。さらに、アルキル基であることが最も好ましい。特に、Ｒ２１、Ｒ２２、Ｒ２３、Ｒ２４が炭素数５以上の置換基またはエーテル結合をもつ置換基であると、有機溶媒に対する溶解度が改良されて好ましい。また、Ｒ２１、Ｒ２２、Ｒ２３、Ｒ２４、Ｒ２５、Ｒ２６は協同して環を形成してもよく、例えば、Ｒ２１とＲ２２、Ｒ２３とＲ２４が協同してモルホリン基を、Ｒ２１、Ｒ２２、Ｒ２５が協同してジュロリジル基を形成してもよい。ｍ２、ｎ２は各々０〜４の整数を表すが、０または１である赤外吸収染料は合成しやすく好ましい。
以下に本発明に用いられる一般式（２）で表される赤外吸収染料を例示するが、本発明に用いられる赤外吸収染料はこれらに限定されるものではない。
【００１８】
【化８】
0004665326.tif 000003
【００１９】
【化９】
0004665326.tif 000004
【００２０】
【化１０】
0004665326.tif 000005
【００２１】
クロコニウム染料は、特願平１０−２３６５２２号明細書に記載の方法により容易に合成することができる。
上記の染料は可視領域に実質的に吸収がなく、本発明に用いる赤外吸収染料として尤も好ましいものである。
赤外吸収染料の使用量は化合物の種類、使用条件や要求される赤外吸収性能などにより一様ではないが、通常は、光学フィルム１ｍ2当り、０．０１ｇ〜２ｇが好ましい。
【００２２】
赤外吸収染料を含有する層はバインダーを用いることによって形成することができる。ここで用いるバインダとしては、例えば、ポリエステル系樹脂、ポリカーボネート系樹脂、ニトロセルロース、アクリル系樹脂、ポリウレタン系樹脂、ポリエチレン系樹脂、ポリプロピレン系樹脂、ポリスチレン系樹脂、フェノキシ系樹脂、ノルボルネン系樹脂、エポキシ系樹脂及び紫外線硬化樹脂等が好ましいが、更に好ましくは、ポリエステル系樹脂、アクリル系樹脂である。
本発明のバインダに用いられるアクリル系樹脂としては、下記一般式（３）で表される（メタ）アクリル酸エステル単位を１０質量％以上含む重合体もしくは共重合体が好ましい。
【００２３】
【化１１】
0004665326.tif 000006
［式中、Ｒ31は水素原子またはメチル基を表し、Ｒ32は−ＣnＨ2n+1（ｎは１〜１０の整数）を表す。］
これらのバインダーの例としては、例えば、ポリメチルメタアクリレート、ポリエチルメタアクリレート、ポリブチルメタアクリレート、ポリメタアクリル酸、ポリメチルアクリレート、ポリエチルアクリレート、ポリブチルメタアクリレート及びこれらポリマーを構成するモノマーと他のモノマーとの共重合体が挙げられる。
アクリル系樹脂としては、例えば、アクリペットＭＤ、ＶＨ、ＭＦ、Ｖ（三菱レーヨン（株）製）、ハイパールＭ−４００３、Ｍ−４００５、Ｍ−４００６、Ｍ−４２０２、Ｍ−５０００、Ｍ−５００１、Ｍ−４５０１（根上工業株式会社製）、ダイヤナールＢＲ−５０、ＢＲ−５２、ＢＲ−５３、ＢＲ−６０、ＢＲ−６４、ＢＲ−７３、ＢＲ−７５、ＢＲ−７７、ＢＲ−７９、ＢＲ−８０、ＢＲ−８２、ＢＲ−８３、ＢＲ−８５、ＢＲ−８７、ＢＲ−８８、ＢＲ−９０、ＢＲ−９３、ＢＲ−９５、ＢＲ−１００、ＢＲ−１０１、ＢＲ−１０２、ＢＲ−１０５、ＢＲ−１０６、ＢＲ−１０７、ＢＲ−１０８、ＢＲ−１１２、ＢＲ−１１３、ＢＲ−１１５、ＢＲ−１１６、ＢＲ−１１７、ＢＲ−１１８（三菱レーヨン（株）製）等のアクリル及びメタクリル系モノマーを原料として製造した各種ホモポリマー並びにコポリマーなどが市販されており、この中から好ましい樹脂を適宜選択することもできる。
上記のバインダーは、他のバインダーと混合して用いてもよい。このようなバインダーとしては、例えば、ゼラチン、ポリビニルアルコール、ポリアルギン酸（塩）のような水溶性ポリマー、セルロースエステル（例えば、トリアセチルセルロース、ジアセチルセルロース、プロピオニルセルロース、ブチリルセルロース、アセチルプロピオニルセルロース、ニトロセルロース、ヒドロキシエチルセルロース、ヒドロキシプロピルセルロース）、ポリスチレン及びポリエーテルケトン及びこれらの共重合体が挙げられる。
【００２４】
また、本発明のバインダに用いられるポリエステル系樹脂としては、溶剤溶解性のポリエステルが好ましく、例えば、東洋紡（株）のバイロン１０３、バイロン２００、バイロン３００、バイロン６３０、ユニチカ（株）のエリーテルＵＥ−３２１０、ＵＥ−３３００、東レ（株）のエステルレジン１００、住友化学（株）のスミカスーパーＳ２００、Ｓ３００等が挙げられる。
赤外吸収染料を含有する層の成分は、その上に塗設される層の塗布溶剤に対して溶解または膨潤するものであることが好ましい。また、赤外吸収染料を含有する層の厚みは０．１μｍ以上、１５μｍ以下が好ましく、０．２μｍ以上、１０μｍ以下が特に好ましい。
赤外吸収染料を含有する層は赤外吸収染料を含有する層を構成する成分を含む塗布液を塗設によって設けることができる。赤外吸収染料を含有する層を構成する成分を含む塗布液を調製する際に使用する溶媒は、各成分を溶解あるいは分散することができる溶媒であればいかなる溶媒であってもよく、例えば、炭化水素類、アルコール類、ケトン類、エステル類、グリコールエーテル類が挙げられる。これらの溶媒は、２種以上を併用してもよい。
赤外吸収染料を含有する層を構成する成分を含む塗布液の塗布には、例えば、グラビアコーター、スピナーコーター、ワイヤーバーコーター、ロールコーター、リバースコーター、押出コーター、エアードクターコーター等公知の方法を用いることができる。
【００２５】
本発明においては、上記赤外吸収染料を含有する層の上には、少なくとも１層の層が設けられる。赤外吸収染料を含有する層の上に設ける層としては、各種の機能を有する層であってもよく、また、特別の機能を有していない層であってもよい。
上記各種の機能を有する層としては、耐擦傷性を向上させるためのハードコート層、表面反射を防止する反射防止層、導電性層、防眩層、粘着層等の層が挙げられる。これらの層は、赤外吸収染料を含有する層の上層とすることも下層とすることもできる。
耐擦傷性を向上させるためのハードコート層は赤外吸収染料を含有する層の上に設けることが好ましい。ハードコート層は活性線硬化樹脂（例えば、活性線硬化樹脂）、熱硬化樹脂等を含む塗布組成物を塗設することことにより形成することができる。
活性線硬化性樹脂とは紫外線や電子線のような活性線照射により架橋反応などを経て硬化する樹脂であり、紫外線硬化性樹脂、電子線硬化性樹脂などが代表的なものとして挙げられる。
紫外線硬化性樹脂としては、例えば、紫外線硬化型アクリルウレタン系樹脂、紫外線硬化型ポリエステルアクリレート系樹脂、紫外線硬化型エポキシアクリレート系樹脂、紫外線硬化型ポリオールアクリレート系樹脂、紫外線硬化型エポキシ樹脂等を挙げることができる。
活性線硬化樹脂層の塗布組成物は固形分濃度は１０〜９５質量％であることが好ましく、塗布方法により適当な濃度が選ばれる。
【００２６】
塗布には、例えば、グラビアコーター、スピナーコーター、ワイヤーバーコーター、ロールコーター、リバースコーター、押出コーター、エアードクターコーター等公知の方法を用いることができる。塗布量はウェット膜厚で０．１〜３０μｍが適当で、好ましくは、０．５〜１５μｍである。塗布速度は好ましくは１０〜１００ｍ／ｍｉｎで行われる。
紫外線硬化樹脂組成物は塗布乾燥された後、紫外線を光源より照射するが、照射時間は０．５秒〜５分がよく、紫外線硬化樹脂の硬化効率、作業効率等からすると３秒〜２分がより好ましい。
活性線硬化性樹脂を光硬化反応させ硬化皮膜層を形成するために用いる光源は、紫外線を発生する光源であればいずれでも使用することができ、例えば、低圧水銀灯、中圧水銀灯、高圧水銀灯、超高圧水銀灯、カーボンアーク灯、メタルハライドランプ、キセノンランプ等を用いることができる。照射条件はそれぞれのランプによって異なるが、照射光量は２０〜１００００ｍＪ／ｃｍ2程度あればよく、好ましくは、５０〜２０００ｍＪ／ｃｍ2である。近紫外線領域から可視光線領域にかけての光源を使用するときには、その領域に吸収極大のある増感剤を用いる。
これらのハードコート層は中心線平均表面粗さ１〜５０ｎｍのクリアハードコート層であることが好ましく、紫外線硬化樹脂組成分に微粒子を添加して、中心線平均表面粗さＲａを０．１〜０．５μｍとして防眩層であってもよい。
【００２７】
本発明において、反射防止層としては公知の反射防止層を用いることができる。反射防止層はいずれでもよく特に限定されるものではなく例えば、蒸着によって設けることもでき、塗設によって設けることもできる。反射防止層は多層構成とすることができ、例えば、支持体側から中屈折率層、高屈折率層、低屈折率層を順次設けた層構成とすることができる。また、例えば、特願２０００−２３９０６号明細書に記載の反射防止層も用いることができる。反射防止層はハードコート層の上に設けることができ、光学フィルムの表面層として設けることが好ましい。
【００２８】
導電性層としては、表面比抵抗（２３℃、２５％ＲＨ）が１×１０12Ω／□以下とする導電性層が好ましい。より好ましくは、１×１０11Ω／□以下、更に好ましくは、１×１０10Ω／□以下である。
導電性を付与させる物質としては、例えば、導電性ポリマー、導電性微粒子を挙げることができる。
用いる導電性ポリマーは特に限定されず、アニオン性、カチオン性、両性及びノニオン性のポリマーのいずれでもよいが、その中でも好ましいものは、アニオン性、カチオン性のポリマーである。より好ましいアニオン性のポリマーとしては、例えば、スルホン酸系のポリマー、カルボン酸系のポリマーが挙げられ、カチオン性としては、３級アミン系のポリマー、４級アンモニウム系のポリマーが挙げられる。
導電性ポリマーの具体例としては、例えば、特公昭５２−２５２５１号公報、特開昭５１−２９９２３号公報、特公昭６０−４８０２４号公報に記載のアニオン性ポリマー、特公昭５７−１８１７６号公報、同５７−５６０５９号公報、同５８−５６８５６号公報、米国特許第４，１１８，２３１号明細書などに記載のカチオン性ポリマー又はラテックスを挙げることができる。
また、用いる導電性微粒子は特に限定されず、導電性微粒子の例としては導電性を有する金属酸化物が挙げられる。金属酸化物の例としては、ＺｎＯ、ＴｉＯ2、ＳｎＯ2、Ａｌ2Ｏ3、Ｉｎ2Ｏ3、ＳｉＯ2、ＭｇＯ、ＢａＯ、ＭｏＯ2、Ｖ2Ｏ5等、或いはこれらの複合酸化物が好ましく、特にＺｎＯ、ＴｉＯ2及びＳｎＯ2が好ましい。異種原子を含む例としては、例えばＺｎＯに対してはＡｌ、Ｉｎ等の添加、ＴｉＯ2に対してはＮｂ、Ｔａ等の添加、又ＳｎＯ2に対しては、Ｓｂ、Ｎｂ、Ｆなどハロゲン元素等の添加が効果的である。これら異種原子の添加量は０．０１ｍｏｌ％〜２５ｍｏｌ％の範囲が好ましいが、０．１ｍｏｌ％〜１５ｍｏｌ％の範囲が特に好ましい。
また、これらの導電性を有する金属酸化物粉体の体積抵抗率は１０7Ωｃｍ以下特に１０5Ωｃｍ以下であって、１次粒子径が１００Å以上０．２μｍ以下で、高次構造の長径が３００Å以上６μｍ以下である特定の構造を有する粉体を導電層に体積分率で０．０１％以上２０％以下含んでいることが好ましい。
特に好ましい導電性層は、特開平９−２０３８１０号公報に記載されているアイオネン導電性ポリマーあるいは分子間架橋を有する第４級アンモニウムカチオン導電性ポリマーなどを含有する導電性層である。
【００２９】
本発明の光学フィルムには、プラズマディスプレイ等の他の素子に貼り付けるために、粘着剤層あるいは接着剤層を設けることもできる。
粘着剤層を形成する粘着剤としては特に制限はなく、従来公知の材料、例えば、アクリル系粘着剤、ゴム系粘着剤，シリコーン系粘着剤などを使用することができる。
アクリル系粘着剤としては、主成分として、例えば、アクリル酸エステル単独重合体、アクリル酸エステル単位を２種以上を含む共重合体及びアクリル酸エステルと他の官能性単量体との共重合体から選ばれた少なくとも一種を含有するものが用いられる。上記アクリル酸エステルとしては、例えば、（メタ）アクリル酸ブチル、（メタ）アクリル酸ペンチル、（メタ）アクリル酸ヘキシル、（メタ）アクリル酸ヘプチル、（メタ）アクリル酸オクチル、（メタ）アクリル酸ノニル、（メタ）アクリル酸デシルなどが挙げられる。また、上記官能性単量体としては、例えば、（メタ）アクリル酸ヒドロキシエチル、（メタ）アクリル酸ヒドロキシプロピルなどのヒドロキシル基含有単量体、（メタ）アクリルアミド、ジメチル（メタ）アクリルアミドなどのアミド基含有単量体などが挙げられる。
アクリル系粘着剤は、一般に、溶剤型とエマルジョン型に大別され、溶剤型は、通常、前記アクリル系ポリマー、溶剤、架橋剤及び所望に応じて用いられる粘着付与剤などから構成されている。架橋システムとしてはメチロール基縮合、イオン架橋、ウレタン架橋、エポキシ架橋などが利用されている。一方、エマルジョン型は、通常、前記アクリル系ポリマー、乳化剤、水性溶媒、所望に応じて用いられる粘着付与剤などから構成されている。
ゴム系粘着剤としては、主成分として、例えば、天然ゴム、ポリイソプレンゴム、ポリイソブチレン、ポリブタジエンゴム、スチレン−ブタジエン−スチレンブロック共重合体、スチレン−イソプレン−スチレンブロック共重合体などの中から選ばれた少なくとも一種を含有するものが用いられる。このゴム系粘着剤には、所望に応じ、粘着付与剤、可塑剤、老化防止剤、充填剤などを配合することできる。また、ゴム系粘着剤の形態としては、通常、溶剤型やゴムのラテックスを用いたエマルジョン型のものがあり、これらはどちらも好ましく用いられる。
シリコーン系粘着剤としては、例えば、主成分としてポリジメチルシロキサンやポリジフェニルシロキサンを含有し、さらに所望に応じて粘着付与剤、可塑剤、充填剤などを含有する溶剤型のものが好ましく用いられる。
この粘着剤層の厚さは、通常５〜１００μｍ、好ましくは１０〜６０μｍの範囲である。
【００３０】
本発明の光学フィルムにおいては、支持体に各層を形成する場合、支持体との、あるいは、各層間の接着性を改善するために、コロナ放電処理、プラズマ放電処理等の処理を行ない、接合表面を改質することができる。これらの処理によって塗布液の濡れ性を改善したり、接着性をより高めることもできる。また、支持体との、あるいは、各層間の接着性を改善するために、下引き層等の易接着層を設けることも好ましい。
【００３１】
また、本発明の光学フィルムには、紫外線吸収剤を含有させることができる。
紫外線吸収剤は光学フィルムの支持体、支持体上に設けられたいずれの層に添加してもよい。
本発明に用いる有用な紫外線吸収剤は、サリチル酸誘導体（例えば、サリチル酸フェニル、４−ｔ−チルフェニルサリチル酸等）、ベンゾフェノン誘導体（例えば、２−ジヒドロキシベンゾフェノン、２−ヒドロキシ−４−メトキシベンゾフェノン等）、ベンゾトリアゾール誘導体（例えば、２−（２′−ヒドロキシ−５′−メチルフェニル）−ベンゾトリアゾール、２−（２′−ヒドロキシ−３′−５′−ジ−ブチルフェニル）−５−クロロベンゾトリアゾール等）、アクリロニトリル誘導体（例えば、２−エチルヘキシル−２−シアノ−３，３′−ジフェニルアクリレート、メチル−α−シアノ−β−（ｐ−メトキシフェニル）アクリレート等）、安息香酸誘導体（例えば、、レゾルシノール−モノベンゾエート、２′，４′−ジ−ｔ−ブチルフェニル−３，５−ｔ−ブチル−４−ヒドロキシべンゾエート等）または有機金属錯塩（例えば、ニッケルビス−オクチルフェニルサルファミド、エチル−３，５−ジ−ｔ−ブチル−４−ヒドロキシべンジルリン酸のニッケル塩等）等である。
本発明で好ましく用いられる上記記載の紫外線吸収剤は、透明性が高く、光学装置の劣化を防ぐ効果に優れたベンゾトリアゾール系紫外線吸収剤やベンゾフェノン系紫外線吸収剤が好ましく、不要な着色がより少ないベンゾトリアゾール系紫外線吸収剤が特に好ましい。
紫外線吸収剤の使用量は化合物の種類、使用条件などにより一様ではないが、通常、光学フィルム１ｍ2当り、０．１ｇ〜２．０ｇとするのが好ましく、０．３ｇ〜１．５ｇがさらに好ましく、０．５ｇ〜１．０ｇが特に好ましい。
【００３２】
また、本発明の光学フィルムには表面の滑り性を付与するために微粒子（マット剤）を添加することができる。微粒子としては、無機物及び／または有機物が単独であるいは適宜組み合わされて用いられる。
無機粒子としては、例えば、二酸化ケイ素、酸化ジルコニウム、酸化チタン、酸化アルミニウム、水酸化アルミニウム、酸化錫、酸化亜鉛、炭酸カルシウム、硫酸バリウム、タルク、カオリン、硫酸カルシウム等の微粒子を挙げることができ、また、有機粒子としては、例えば、アクリル樹脂、有機シリコーン樹脂、ポリスチレン、尿素樹脂、ホルムアルデヒド縮合物、ポリメタアクリル酸メチルアクリレート樹脂、アクリルスチレン系樹脂、ポリメチルメタクリレート樹脂、シリコーン系樹脂、ポリスチレン系樹脂、ポリカーボネート樹脂、ベンゾグアナミン系樹脂、メラミン系樹脂、ポリオレフィン系樹脂、ポリエステル系樹脂、ポリアミド系樹脂、ポリイミド系樹脂、あるいはポリ弗化エチレン系樹脂等からなる微粒子を挙げることができる。しかし、用いることができるマット剤はこれらに限定されるものではない。
上記二酸化珪素の微粒子の具体例としては、例えば、アエロジルＲ９７２、Ｒ９７４、Ｒ８１２、２００、３００、Ｒ２０２、ＯＸ５０、ＴＴ６００（以上日本アエロジル（株）製）等の商品名を有する市販品が挙げられ、本発明においてはこれら市販の二酸化珪素の微粒子を使用できる。
また、酸化ジルコニウムの微粒子の具体例としては、例えば、アエロジルＲ９７６及びＲ８１１（以上日本アエロジル（株）製）等の商品名を有する市販品が挙げられ、本発明においてはこれら市販の酸化ジルコニウムの微粒子を使用できる。
有機化合物の微粒子としては、例えば、シリコーン樹脂、弗素樹脂及びアクリル樹脂等の微粒子が好ましく、中でも、シリコーン樹脂の微粒子が好ましく用いられる。シリコーン樹脂は三次元の網状構造を有するものが好ましく、例えば、トスパール１０３、同１０５、同１０８、同１２０、同１４５、同３１２０及び同２４０（以上東芝シリコーン（株）製）等の商品名を有する市販品が挙げられ、本発明においてはこれら市販のシリコーン樹脂の微粒子を使用できる。
これらの微粒子の体積平均粒径としては、０．０１μｍ〜０．５μｍが好ましい。添加の割合は、固形分あたり０．０１〜０．５質量％となるように添加されていることが望ましい。
【００３３】
表面の滑り性は動摩擦係数によって表現されるが、ＪＩＳ−Ｋ−７１２５（１９８７）に準じて測定した場合に、本発明の光学フィルムは、フィルム表面と裏面間の動摩擦係数が２以下であることが好ましく、さらに１．５以下であることが好ましく、特に１．０以下であることが好ましい。０．５以下であることが最も好ましい。マット剤の添加量を増やすことによって動摩擦係数は低くすることができる。また、表面の滑り性は、鋼球での測定で、動摩擦係数０．４以下、好ましくは０．２以下である。
本発明の光学フィルムを、プラズマディスプレイ用前面フィルタとして用いた場合、高い耐久性が得られる。
【００３４】
以下に、本発明の光学フィルムの具体的層構成を図により説明するが、本発明の光学フィルムの層構成はこれら図１〜５に示された層構成に限定されるものではない。
図１〜５において、１は支持体、２は赤外吸収染料を含有する層、３はハードコート層、４は反射防止層、５は粘着剤層、６は導電性層、７は導電性を有する赤外吸収染料を含有する層を示す。反射防止層４は中屈折率層４ａ、高屈折率層４ｂ、低屈折率層４ｃの３層から構成されている。
図１に示された光学フィルムでは、支持体１の一方の面には赤外吸収染料を含有する層２、ハードコート層３、反射防止層４が順次設けられ、支持体１の反対の面には粘着剤層５が設けられている。
図２に示された光学フィルムでは、支持体１の一方の面には赤外吸収染料を含有する層２、ハードコート層３、反射防止層４が順次設けられ、支持体１の反対の面には導電性層６、粘着剤層５が順次設けられている。
図３に示された光学フィルムでは、支持体１の一方の面には導電性を有する赤外吸収染料を含有する層７、ハードコート層３、反射防止層４が順次設けられ、支持体１の反対の面には粘着剤層５が設けられている。
図４に示された光学フィルムでは、支持体１の一方の面には導電性層６、ハードコート層３、反射防止層４が順次設けられ、支持体１の反対の面には赤外吸収染料を含有する層２、ハードコート層３、粘着剤層５が順次設けられている。
図５に示された光学フィルムでは、支持体１の一方の面には赤外吸収染料を含有する層２、導電性層６、ハードコート層３、反射防止層４が順次設けられ、支持体１の反対の面には粘着剤層５が設けられている。
【００３５】
【実施例】
以下に、本発明を実施例により具体的に説明するが、本発明はこれらの実施例によって限定されるものではない。
実施例１
（二軸延伸ポリエチレンテレフタレート（ＰＥＴ）フィルムの作製）
テレフタル酸ジメチル１００質量部、エチレングリコール６５質量部、ジエチレングリコール２質量部にエステル交換触媒として酢酸マグネシウム水和物０．０５質量部を添加し、常法に従ってエステル交換反応を行った。得られた生成物に、三酸化アンチモン０．０５質量部、リン酸トリメチルエステル０．０３質量部を添加した。次いで、徐々に昇温、減圧にし、２８０℃、０．５ｍｍＨｇで重合を行い、固有粘度０．７０、融点（Ｔｍ）２６１℃、ガラス転移温度（Ｔｇ）７６℃のポリエチレンテレフタレートを得た。
得られたポリエチレンテレフタレートを１５０℃で８時間真空乾燥した後、昇温して溶融し、押出機を用いて２８５℃で溶融押出し、３０℃の冷却ドラム上に静電印加して密着させ、冷却固化させ、未延伸シートを得た。この未延伸シートをロール式縦延伸機を用いて、８５℃で縦方向に１．２倍延伸した。表裏面の温度差は５℃以内であった。
得られた一軸延伸フィルムをテンター式横延伸機を用いて、９５℃で横方向に４．５倍延伸した。次いで、７０℃で２秒間熱処理し、更に熱固定ゾーン１８０℃で２５秒間熱固定した。次いで、１５０℃で横（幅手）方向に弛緩処理し巻き取り、横方向の幅１５００ｍｍ、厚さ６０μｍの二軸延伸ポリエチレンテレフタレート（ＰＥＴ）フィルム（支持体）を作製した。
【００３６】
《光学フィルム１（本発明）の作製》
光学フィルム１の層構成は以下のとおりである。
二軸延伸ポリエチレンテレフタレート（ＰＥＴ）フィルム／赤外線吸収染料含有層１（導電性）／ハードコート層（紫外線硬化樹脂層）／中屈折率層／高屈折率層／低屈折率層（層構成において、「／」は隣接して積層されていることを意味する。以下同じ。）
光学フィルム１において、中屈折率層／高屈折率層／低屈折率層は反射防止層として機能している。
二軸延伸ポリエチレンテレフタレート（ＰＥＴ）フィルム（支持体）の片面に、下記赤外線吸収染料含有層塗布組成物１を塗布し、８０℃で５分間乾燥し、膜厚０．３μｍの赤外線吸収染料含有導電性層１（導電性）を設けた。
〈赤外線吸収染料含有層塗布組成物１〉
導電性樹脂（平均粒径０．１μｍ）                            ０．８ｋｇ
【００３７】
【化１２】
0004665326.tif 000007
例示化合物１−１                                            ０．２ｋｇ
ポリエステル樹脂（バイロン＃２００  東洋紡（株）製）            １ｋｇ
メチルエチルケトン                                            ３０ｋｇ
トルエン                                                      ６３ｋｇ
次に、この上層に下記ハードコート塗布組成物を１５ｍｌ／ｍ2となるように塗布し、８０℃で５分間乾燥後、ＵＶ（高圧水銀ランプ）で９０ｍＪ／ｃｍ2の照射をしてハードコート層を設けた。ハードコート層の膜厚は５μｍで、中心線平均表面粗さＲａは０．０３μｍであった。
〈ハードコート塗布組成物〉
ジペンタエリスリトールヘキサアクリレート単量体              ２０．０ｋｇ
ジペンタエリスリトールヘキサアクリレート２量体                ７．５ｋｇ
ジペンタエリスリトールヘキサアクリレート３量体以上の成分      ７．５ｋｇ
ジエトキシベンゾフェノン（ＵＶ開始剤）                        ０．５ｋｇ
メチルエチルケトン                                                ３８ｌ
プロピレングリコールモノメチルエーテル                            ３８ｌ
【００３８】
次に、ハードコート層の上に、下記中屈折率層塗布液を１０ｍｌ／ｍ2となるように塗布し、８０℃で５分乾燥し、ＵＶ（高圧水銀ランプ）で３００ｍＪ／ｃｍ2の照射をして中屈折率層を設けた。中屈折率層の膜厚は０．１μｍ、屈折率は１．６５であった。
〈中屈折率層塗布液〉
チタンテトラブトキシド                                          ９．５ｇ
γ−メタクリロキシプロピルトリメトキシシラン                    ０．９ｇ
カチオン性硬化樹脂（ＫＲ−５６６  旭電化工業社製）              ０．９ｇ
２−プロパノール                                                ７５ｍｌ
ジメチルホルムアミド                                              ８ｍｌ
１０％塩酸水溶液                                              ２．６ｍｌ
さらに、中屈折率層の上に、下記高層折率塗布液を１０ｍｌ／ｍ2となるように塗布し、８０℃で５分乾燥し、ＵＶ（高圧水銀ランプ）で３００ｍＪ／ｃｍ2の照射をして高屈折率層を設けた。高層折率層の膜厚は０．１μｍ、屈折率は１．８５であった。
〈高屈折率層塗布液〉
チタンテトラブトキシド                                        １４．５ｇ
γ−メタクリロキシプロピルトリメトキシシラン                  ０．２５ｇ
カチオン性硬化樹脂（ＫＲ５６６  旭電化工業社製）              ０．２５ｇ
１−ブタノール                                                  ７５ｍｌ
ジメチルホルムアミド                                              ３ｍｌ
１０％塩酸水溶液                                                  ３ｍｌ
次に、高屈折率層の上に、下記低屈折率層塗布液（１）を１０ｍｌ／ｍ2となるように塗布し、８０℃で５分乾燥後、１００℃で１０分間加熱し低屈折率層を設け、光学フィルム１を得た。
なお、低屈折率層の膜厚は０．１μｍ、屈折率は１．４５であった。
〈低屈折率層塗布液（１）〉
テトラエトキシシラン加水分解物*                                   ２７ｇ
γ−メタクリロキシプロピルトリメトキシシラン                    ０．８ｇ
アルミニウムトリスエチルアセトアセテート                        ０．８ｇ
２％アセトン分散微粒子シリカ（商品名：アエロジル２００Ｖ、日本アエロジル
（株）製）（超音波分散）                                        ３０ｍｌ
シクロヘキサノン                                                ５０ｍｌ
フッ素系界面活性剤（メガファックＦ−１７２  大日本インキ社製）  ０．１ｇ
* テトラエトキシシラン加水分解物の調製方法
テトラエトキシシラン２５０ｇにエタノール３８０ｇを加え、この溶液に３ｇの塩酸（１２Ｎ）を２３５ｇの水に溶解した塩酸水溶液を室温で、ゆっくり滴下した。滴下後、３時間室温で撹拌して調製した。
【００３９】
《光学フィルム２（本発明）の作製》
光学フィルム２の層構成は以下のとおりである。
導電層／二軸延伸ポリエチレンテレフタレート（ＰＥＴ）フィルム／赤外線吸収染料含有層２／ハードコート層（紫外線硬化樹脂層）／中屈折率層／高屈折率層／低屈折率層
赤外線吸収染料含有導電性層１に代え、下記赤外線吸収染料含有層塗布組成物２を二軸延伸ポリエチレンテレフタレート（ＰＥＴ）フィルム（支持体）上に押し出しコートし、８０℃で乾燥させて乾燥膜厚３μｍの赤外線吸収染料含有層２を設けた以外は、光学フィルム１と同様にしてハードコート層、反射防止層（中屈折率層、高屈折率層、低屈折率層）を設けた。また、二軸延伸ポリエチレンテレフタレート（ＰＥＴ）フィルム（支持体）の反対側に、下記導電性層塗布液（１）を乾燥膜厚で０．２μｍとなるように塗設し、導電層を形成し光学フィルム２を得た。
〈赤外線吸収染料含有層塗布組成物２〉
例示化合物１−１                                            ０．５ｋｇ
ポリエステル樹脂（バイロン＃２００  東洋紡（株）製）            ５ｋｇ
メチルエチルケトン                                            ３０ｋｇ
トルエン                                                      ６０ｋｇ
〈導電性層塗布液（１）〉
酸化スズ・酸化アンチモン複合微粒子（平均粒径０．０５μｍ）  １．４ｋｇ
ポリエステル樹脂（バイロン＃２００東洋紡（株）製）              １ｋｇ
メチルエチルケトン                                            ６０ｋｇ
トルエン                                                      ３０ｋｇ
【００４０】
《光学フィルム３（本発明）の作製》
光学フィルム２の層構成は以下のとおりである。
導電層／二軸延伸ポリエチレンテレフタレート（ＰＥＴ）フィルム／赤外線吸収染料含有層３／ハードコート層（紫外線硬化樹脂層）／中屈折率層／高屈折率層／低屈折率層
赤外線吸収染料含有導電性層１に代え、下記赤外線吸収染料含有層塗布組成物３を二軸延伸ポリエチレンテレフタレート（ＰＥＴ）フィルム（支持体）上に押し出しコートし、８０℃で乾燥させて乾燥膜厚１μｍの赤外線吸収染料含有層３を設けた以外は、光学フィルム１と同様にしてハードコート層、反射防止層（中屈折率層、高屈折率層、低屈折率層）を設けた。また、二軸延伸ポリエチレンテレフタレート（ＰＥＴ）フィルム（支持体）の反対側に、上記導電性層塗布液（１）を乾燥膜厚で０．２μｍとなるように塗設し、導電層を形成し光学フィルム３を得た。
〈赤外線吸収染料含有層塗布組成物３〉
例示化合物２−１                                                  １ｋｇ
ポリエステル樹脂（バイロン＃２００  東洋紡（株）製）              ５ｋｇ
メチルエチルケトン                                              ３０ｋｇ
トルエン                                                        ６０ｋｇ
【００４１】
《比較光学フィルム１（比較）の作製》
比較光学フィルム１の層構成は以下のとおりである。
比較赤外線吸収染料含有層１／二軸延伸ポリエチレンテレフタレート（ＰＥＴ）フィルム／ハードコート層（紫外線硬化樹脂層）／中屈折率層／高屈折率層／低屈折率層
二軸延伸ポリエチレンテレフタレート（ＰＥＴ）フィルム（支持体）の片面に、下記比較赤外線吸収染料含有層塗布組成物１を塗布し、８０℃で５分間乾燥し、膜厚は０．３μｍの比較赤外線吸収染料含有層１を設けた。また、二軸延伸ポリエチレンテレフタレート（ＰＥＴ）フィルム（支持体）の反対の面に、前記ハードコート塗布組成物を塗布し、８０℃で５分間乾燥後、ＵＶ（高圧水銀ランプ）で９０ｍＪ／ｃｍ2の照射をしてハードコート層を設けた。ハードコート層の膜厚は５μｍであった。次いで、このハードコート層の上に、光学フィルム１と同様にして中屈折率層、高屈折率層、低屈折率層を設け、比較光学フィルム１を得た。
〈比較赤外線吸収染料含有層塗布組成物１〉
赤外吸収染料Ｈ                                                １．０ｋｇ
【００４２】
【化１３】
0004665326.tif 000008
ポリエステル樹脂（バイロン＃２００東洋紡（株）製）                ５ｋｇ
メチルエチルケトン                                              ３０ｋｇ
トルエン                                                        ６０ｋｇ
【００４３】
《光学フィルム４（本発明）の作製》
光学フィルム４の層構成は以下のとおりである。
トリアセチルセルロースフィルム／赤外線吸収染料含有層４（導電性）／ハードコート層（紫外線硬化樹脂層）／中屈折率層／高屈折率層／低屈折率層
トリアセチルセルロースフィルム（コニカタック  ＫＣ８ＵＸ２ＭＷ  膜厚８０μｍ）（支持体）の片面に、下記赤外線吸収染料含有層塗布組成物４を塗布し、８０℃で５分間乾燥し、膜厚０．３μｍの赤外線吸収染料含有層４（導電性）を設けた。次に、この上層に前記ハードコート塗布組成物を塗布し、８０℃で５分間乾燥後、ＵＶ（高圧水銀ランプ）で９０ｍＪ／ｃｍ2の照射をしてハードコート層を設けた。ハードコート層の膜厚は５μｍで、中心線平均表面粗さＲａは０．０１μｍであった。
0004665326.tif 000009
【００４４】
【化１４】
0004665326.tif 000010
例示化合物１−１                                            ０．１ｋｇ
プロピレングリコールモノメチルエーテル                          ６５ｌ
メチルエチルケトン（ＭＥＫ）                                    ２０ｌ
ＭｅＯＨ                                                        １０ｌ
乳酸エチル                                                        ５ｌ
次に、ハードコートの上に、前記中屈折率層塗布液を１０ｍｌ／ｍ2となるように塗布し、８０℃で５分乾燥し、ＵＶ（高圧水銀ランプ）で３００ｍＪ／ｃｍ2の照射をして中屈折率層を設けた。中屈折率層の膜厚は０．１μｍ、屈折率は１．６５であった。
さらに、中屈折率層の上に、前記高屈折率塗布液を１０ｍｌ／ｍ2となるように塗布し、８０℃で５分乾燥し、ＵＶ（高圧水銀ランプ）で３００ｍＪ／ｃｍ2の照射をして高屈折率層を設けた。高屈折率層の膜厚は０．１μｍ、屈折率は１．８５であった。
次に、高屈折率層の上に、下記低屈折率層塗布液（２）を１０ｍｌ／ｍ2となるように塗布し、８０℃で５分乾燥後、１００℃で１０分間加熱し低屈折率層を設け、光学用フィルム４を得た。低屈折率層の膜厚は０．１μｍ、屈折率は１．４５であった。
0004665326.tif 000011
* テトラエトキシシラン加水分解物の調製方法
テトラエトキシシラン２５０ｇにエタノール３８０ｇを加え、この溶液に３ｇの塩酸（１２Ｎ）を２３５ｇの水に溶解した塩酸水溶液を室温で、ゆっくり滴下した。滴下後、３時間室温で撹拌して調製した。
【００４５】
《光学フィルム５（本発明）の作製》
光学フィルム５の層構成は以下のとおりである。
導電層／トリアセチルセルロースフィルム／赤外線吸収染料含有層５／ハードコート層（紫外線硬化樹脂層）／中屈折率層／高屈折率層／低屈折率層
赤外線吸収染料含有層４（導電性）に代え、下記赤外線吸収染料含有層塗布組成物５をトリアセチルセルロースフィルム（コニカタック  ＫＣ８ＵＸ２ＭＷ  膜厚８０μｍ）（支持体）上に押し出しコートし、８０℃で乾燥させて乾燥膜厚３μｍの赤外線吸収染料含有層５を設けた以外は、光学フィルム４と同様にしてハードコート層、反射防止層（中屈折率層、高屈折率層、低屈折率層）を設け、トリアセチルセルロースフィルム（コニカタック  ＫＣ８ＵＸ２ＭＷ  膜厚８０μｍ）（支持体）の反対側に、下記導電性層塗布液（２）を乾燥膜厚で０．２μｍとなるように塗設し、導電層を形成し光学フィルム５を得た。
0004665326.tif 000012
《光学フィルム６（本発明）の作製》
光学フィルム６の層構成は以下のとおりである。
導電層／ＴＡＣフィルム（支持体）／赤外線吸収染料含有層６／ハードコート層（紫外線硬化樹脂層）／中屈折率層／高屈折率層／低屈折率層
赤外線吸収染料含有導電性層４に代え、下記赤外線吸収染料含有層塗布組成物６をトリアセチルセルロースフィルム（コニカタック  ＫＣ８ＵＸ２ＭＷ  膜厚８０μｍ）（支持体）上に押し出しコートし、８０℃で乾燥させて乾燥膜厚１μｍの赤外線吸収染料含有層６を設けた以外は、光学フィルム４と同様にしてハードコート層、反射防止層（中屈折率層、高屈折率層、低屈折率層）を設け、トリアセチルセルロースフィルム（コニカタック  ＫＣ８ＵＸ２ＭＷ  膜厚８０μｍ）（支持体）の反対側に、上記導電性層塗布液（２）を乾燥膜厚で０．２μｍとなるように塗設し、導電層を形成し光学フィルム６を得た。
0004665326.tif 000013
【００４６】
《比較光学フィルム２（比較）の作製》
比較光学フィルム２の層構成は以下のとおりである。
比較赤外線吸収染料含有層１／トリアセチルセルロースフィルム／ハードコート層（紫外線硬化樹脂層）／中屈折率層／高屈折率層／低屈折率層
トリアセチルセルロースフィルム（コニカタック  ＫＣ８ＵＸ２ＭＷ  膜厚８０μｍ）（支持体）の片面に、上記比較赤外線吸収染料含有層塗布組成物１を塗布し、８０℃で５分間乾燥し膜厚０．３μｍの比較赤外線吸収染料含有層１を設け、トリアセチルセルロースフィルム（コニカタック  ＫＣ８ＵＸ２ＭＷ  膜厚８０μｍ）（支持体）の反対の面に、前記ハードコート塗布組成物を塗布し、８０℃で５分間乾燥後、ＵＶ（高圧水銀ランプ）で９０ｍＪ／ｃｍ2の照射をしてハードコート層を設けた。ハードコート層の膜厚は５μｍであった。
この上に、光学フィルム４と同様にして中屈折率層、高屈折率層、低屈折率層を順次設け、比較光学フィルム２を得た。
【００４７】
得られた光学フィルム試料について下記の耐久性試験を行った。
《耐久性試験》
試料に、アイスーパーＵＶテスター  ＳＵＶ−Ｆ１（岩崎電気（株）製）を用い、紫外線強度１００ｍＷ／ｃｍ2の強度で、２０℃で５０時間照射した後、２３℃、５５％ＲＨの室内に２４時間放置した。この試料を赤外線式テレビ用リモコンの受信窓部に配置して、リモコンから発せられる赤外線を遮蔽することができるか確認したところ、本発明の光学フィルム１〜６は前記赤外線を遮蔽することが確認されたが、比較光学フィルム１及び２は前記赤外線を遮蔽することができなくなっていることが確認され、本発明の光学フィルムは耐久性に優れていることが確認された。
【００４８】
【発明の効果】
本発明の光学フィルムは、耐久性に優れており、長期にわたって初期の性能を維持することができる。
【図面の簡単な説明】
【図１】本発明の光学フィルムの一実施態様を示した説明図である。
【図２】本発明の光学フィルムの一実施態様を示した説明図である。
【図３】本発明の光学フィルムの一実施態様を示した説明図である。
【図４】本発明の光学フィルムの一実施態様を示した説明図である。
【図５】本発明の光学フィルムの一実施態様を示した説明図である。
【符号の説明】
１：支持体
２：赤外吸収染料を含有する層
３：ハードコート層
４：反射防止層
５：粘着剤層
６：導電性層
７：導電性を有する赤外吸収染料を含有する層
【図１】
0004665326.tif 000015
【図２】
0004665326.tif 000016
【図３】
0004665326.tif 000017
【図４】
0004665326.tif 000018
【図５】
0004665326.tif 000019